(57)【要約】【課題】蓄光塗料による発光機能が十分に発揮され案内表示が有効に行なわれる造作材の提供。【解決手段】木質材の凹み部３面に顔料８を含有するコーティング層６が設けられ、その上部に蓄光顔料１０を含有する塗料７が充填塗布された木質造作材。【選択図】  図２
2005098051.tif 000002
【特許請求の範囲】
【請求項１】
表面に凹み部が形成され、その凹み部内に、蓄光顔料が分散配置された状態で含有された塗料が充填塗布されてなることを特徴とする造作材。
【請求項２】
木質材の凹み部面に顔料を含有するコーティング層が設けられ、その上部に蓄光顔料を含有する塗料が充填塗布されてなる木質の造作材。
【発明の詳細な説明】
【発明の詳細な説明】
【技術分野】
【０００１】  この発明は、一般家屋における手摺や巾木材等として用いられる発光機能を有する造作材に関する。
【背景技術】
【０００２】  最近では一般家屋においてもバリアフリーが推進されており、それに加え種々の安全性能の追求も進められている。例えば、夜間に階段を上り下りする場合には照明を点灯するが、その点灯を忘れたり、また、停電時等には暗闇の中で上り下りを行なうこととなりその際非常に危険が伴う。
【発明が解決しようとする課題】
【０００３】  そこで、最近、光を受けて蓄光しその光エネルギーを放射して発光する蓄光塗料を所望の場所に塗布し発光させることが試みられている。しかしながら、その塗料を単に塗布するだけでは十分な光量が得られず案内表示機能が満足に果たされていないのが現状である。これは、膜状に塗布形成されたものではそこに十分な蓄光顔料が存在せず、とくに、塗布面が木質の場合は塗料がその塗布面に吸収されてしまい蓄光顔料が表面に分散して残らないことが原因と考えられる。
【０００４】  この発明は上記の点に鑑みて行なったもので、蓄光塗料による発光機能が十分に発揮され案内表示が有効に行なわれる造作材を提供することを目的とする。
【課題を解決するための手段】
【０００５】  この発明の請求項１の発明では、表面に凹み部が形成され、その凹み部内に、蓄光顔料が分散配置された状態で含有された塗料が充填塗布されてなることを特徴とする造作材を提供する。
【０００６】  上記構成によれば、凹み部内に充填塗布されることで塗料層は厚みを持ち、それによりそこに含有される多量の蓄光顔料により蓄光及び発光が良好に行なわれ、とくに、蓄光顔料が分散配置されていることでより高い機能が発揮される。
【０００７】  この発明の請求項２の発明では、木質材の凹み部面に顔料を含有するコーティング層が設けられ、その上部に蓄光顔料を含有する塗料が充填塗布されてなる木質の造作材を提供する。
【０００８】  上記構成によれば、塗料層の下部にコーティング層が形成されていることで塗料層を塗布充填する際に塗料が造作材の木質部へしみ込むことがなく、これにより蓄光顏料が塗料層に十分に存在することで高い発光能力が発揮される。さらに、コーティング層に顔料を含有させていることで造作材の木質部の暗い色が塗料層に露呈することが回避され、かつ、蓄光顏料からの発光をもそのコーティング層が反射することで、発光による明るさがさらに高められる。このようにして、蓄光顔料の発光による表示が鮮明に行なわれる木質の造作材を得ている。
【０００９】  この発明の造作材は、階段や廊下の手摺材、巾木材、玄関の框材、さらにはドアや家具の構成材、壁材等としても使用でき、その発光は案内表示機能にとどまらず意匠機能としても利用できる。
【発明を実施するための最良の形態】
【００１０】  図１はこの発明の木製の造作材である手摺材の外観斜視図、図２はその溝部分の拡大部分断面図である。円柱状の手摺材１にはその長手方向に沿って巾３ｍｍ、深さ２ｍｍ程度のＵ溝（凹み部）３が形成され、その溝３内にコーティング層６を介して塗料層７が塗布形成されている。コーティング層６内には淡黄色の顔料８が、塗料層７内には淡黄緑色の蓄光顔料１０がそれぞれ含有されている。【００１１】  以下、上記手摺材１の製造工程を説明するとともに、その構成をさらに詳しく説明する。まず、手摺材１表面の全体に一般に使用される透明のコーティング材を用いコーティング塗装を行ない乾燥する。次に所定位置に溝３を形成し、その溝３面を研摩する。【００１２】  次にその溝３内に、Ａ液（ポリエステルポリオール３．０重量％  アクリルポリオール３２．１重量％  淡黄色顔料３０．０重量％  添加剤１．０重量％  エステル系溶剤３３．９重量％）とＢ液（ポリイソシアネート３１．０重量％  ケトン系溶剤１０．０重量％  エステル系溶剤５９．０重量％）とを混合したものを、Ｃ液（エステル系溶剤１００．０重量％）で希釈したコーティング塗料を充填塗布して乾燥し、コーティング層６を形成する。上記Ａ、Ｂ、Ｃ液の配合割合は４：１：２である。【００１３】  次に、その乾燥したコーティング層６上に、Ａ液（アクリルポリオール２８．８重量％  淡黄緑色蓄光顔料２８．５重量％  添加剤１．８重量％  エステル系溶剤４０．９重量％）とＢ液（ポリイソシアネート４１．０重量％  エステル系溶剤５９．０重量％）とを混合したものを、Ｃ液（エステル系溶剤１００．０重量％）で希釈した塗料を充填塗布して乾燥し、塗料層７を形成して手摺材１を完成する。上記Ａ、Ｂ、Ｃ液の配合割合は６：１：１である。【００１４】  上記のようにして得られた手摺材１は、塗料層７に蓄光顔料１０が含有されていることで光のある場合にはその光を吸収蓄光し、光の無い場合には光エネルギーを放射して発光する。これにより、暗所において案内表示機能を発揮する階段や廊下の手摺材１として使用される。【００１５】  その構成において、まず、塗料層７の下部にコーティング層６が形成されていることで塗料層７を塗布充填する際に塗料が手摺材１の木質部へしみ込むことがなく、これにより蓄光顔料１０が塗料層７に十分に存在することで高い発光能力が発揮される。さらに、塗料層７の樹脂材料としてアクリロポリオールとポリイソシアネートとを用いたことで塗料層７が速乾性を持ち、これにより乾燥時間が短くなることで塗料層７内における蓄光顔料１０の沈降が抑制され、その結果、十分な量の蓄光顔料１０が塗料層７内に均一に分散され、より高い発光能力が発揮される。塗料層７に含まれる添加剤としても蓄光顔料１０の分散促進機能を持つものを使用する。【００１６】  くわえて、コーティング層６に明るい色の顔料８を含有させていることで手摺材１の暗い木質部の色が塗料層７に露呈することを回避するとともに、蓄光顔料１０からの発光をもそのコーティング層６で反射することで、発光による明るさをさらに高めている。このようにして、蓄光顔料１０の発光による表示が鮮明に行なわれる手摺材１を得ている。なお、コーティング層６の顔料８と塗料��７の蓄光顔料１０とを近い色とすることで、塗布にムラできてどちらかの層が薄く形成された場合にも見栄えが悪くなることがないようにし、意匠性を高めている。
【発明の効果】
【００１７】  この発明の請求項１の発明によれば、蓄光塗料による発光機能に優れて暗所での案内表示等が有効に行なわれる手摺や巾木材等に好適な造作材を提供できるようになる。
【００１８】  この発明の請求項２の発明によれば、蓄光塗料による発光機能に優れて暗所での案内表示等が有効に行なわれる手摺や巾木材等に好適な木質の造作材を提供できるようになる。
【図面の簡単な説明】
【図１】  この発明の手摺材の実施形態の外観斜視図
【図２】  この発明の手摺材の実施形態の溝部分の拡大部分断面図
【符号の説明】
１  手摺材（造作材）
３  溝（凹み部）
６  コーティング層
７  塗料層
８  顔料
１０  蓄光顔料
【図１】
2005098051.tif 000003
【図２】
2005098051.tif 000004